(57)【要約】【課題】インクを用いて画像が形成される記録媒体における印字濃度を高めつつ、優れた吐出安定性を維持することが可能なインクジェット用インク及びインクジェット記録システムを提供する。【解決手段】インクジェット用インクは、顔料と、第１樹脂を含む第１粒子と、第２樹脂を含む第２粒子と、保湿剤とを含有する。第１樹脂は、メタクリル酸メチルに由来する繰り返し単位を、第１樹脂中の全繰り返し単位に対して３０質量％以上７０質量％以下の割合で含有する。第２樹脂中のメタクリル酸メチルに由来する繰り返し単位の含有割合は、第２樹脂中の全繰り返し単位に対して３０質量％未満である。保湿剤は、α，ω−アルカンジオールを含む。インクジェット記録システム１００は、インクジェット記録ヘッド１１の複数のノズルからインクジェット用インクを吐出することにより、搬送部１によって搬送される記録媒体Ｐにドットを形成する。【選択図】図１
2020007467.tif 000002
【特許請求の範囲】
【請求項１】
顔料と、第１樹脂を含む第１粒子と、第２樹脂を含む第２粒子と、保湿剤とを含有するインクジェット用インクであって、
前記第１樹脂は、メタクリル酸メチルに由来する繰り返し単位を、前記第１樹脂中の全繰り返し単位に対して３０質量％以上７０質量％以下の割合で含有し、
前記第２樹脂中のメタクリル酸メチルに由来する繰り返し単位の含有割合は、前記第２樹脂中の全繰り返し単位に対して３０質量％未満であり、
前記保湿剤は、α，ω−アルカンジオールを含む、インクジェット用インク。
【請求項２】
前記α，ω−アルカンジオールは、１，３−プロパンジオール、２−メチル−１，３−プロパンジオール、１，５−ペンタンジオール及び３−メチル−１，５−ペンタンジオールからなる群より選択される１種以上である、請求項１に記載のインクジェット用インク。
【請求項３】
前記α，ω−アルカンジオールの含有割合は、３質量％以上３０質量％以下である、請求項１又は２に記載のインクジェット用インク。
【請求項４】
前記第１樹脂は、アクリル酸ブチルに由来する繰り返し単位及びアクリル酸２−エチルヘキシルに由来する繰り返し単位を更に含有する、請求項１〜３の何れか一項に記載のインクジェット用インク。
【請求項５】
前記第１樹脂中の前記アクリル酸ブチルに由来する繰り返し単位の含有割合は、前記第１樹脂中の全繰り返し単位に対して１０質量％以上５０質量％以下であり、
前記第１樹脂中の前記アクリル酸２−エチルヘキシルに由来する繰り返し単位の含有割合は、前記第１樹脂中の全繰り返し単位に対して１０質量％以上５０質量％以下である、請求項４に記載のインクジェット用インク。
【請求項６】
浸透剤を更に含有する、請求項１〜５の何れか一項に記載のインクジェット用インク。
【請求項７】
界面活性剤を更に含有する、請求項１〜６の何れか一項に記載のインクジェット用インク。
【請求項８】
前記界面活性剤は、ノニオン界面活性剤である、請求項７に記載のインクジェット用インク。
【請求項９】
記録媒体を搬送する搬送部と、インクジェット記録ヘッドとを備えたインクジェット記録システムであって、
前記インクジェット記録ヘッドは、前記記録媒体の搬送方向と直交する方向に配列された複数のノズルを有するノズル列を複数備え、
複数の前記ノズル列は、前記記録媒体の搬送方向に並設されており、
前記インクジェット記録ヘッドの前記複数のノズルから請求項１〜８の何れか一項に記載のインクジェット用インクを吐出することにより、前記搬送部によって搬送される前記記録媒体にドットを形成する、インクジェット記録システム。
【発明の詳細な説明】
【技術分野】
【０００１】
本発明は、インクジェット用インク及びインクジェット記録システムに関する。
【背景技術】
【０００２】
インクジェット記録システムの記録ヘッドとしては、ライン型の記録ヘッドが知られている。また、インクジェットの印刷方式としては、マルチパス方式、及びシングルパス方式が挙げられる。マルチパス方式は、記録ヘッドを記録媒体上で複数回往復させながら、記録ヘッドからインクジェット用インク（以下、「インク」と略記する場合がある。）を吐出する方式である。シングルパス方式は、記録ヘッドを記録媒体上で一回だけ通過させて、記録ヘッドからインクを吐出する方式である。シングルパス方式には、印刷の高速化が図れるという利点がある。
【０００３】
そこで、印刷の高速化の観点から、ライン型の記録ヘッドとシングルパス方式とを組み合わせた画像形成装置が検討されている。しかしながら、ライン型の記録ヘッドとシングルパス方式とを用いて記録媒体に画像を形成する場合、記録ヘッドが記録媒体上を一回しか通過しないため、画像の重ね描きができない。そのため、記録媒体として特に普通紙を用いた場合に、形成される画像の濃度（印字濃度）の低下、及びインクの滲みが生じやすい。
【０００４】
また、ライン型の記録ヘッドとシングルパス方式とを用いて記録媒体に画像を形成する場合、インクが記録媒体内部に過度に浸透して、記録媒体の画像を形成していない面（裏面）に画像が透けて見える、裏抜けという現象も生じやすい。このように、ライン型の記録ヘッドとシングルパス方式とを用いて記録媒体に画像を形成する場合、形成される画像の画質が極端に劣る傾向がある。
【０００５】
形成される画像の画質低下を抑制するために、樹脂エマルションを含むインクが提案されている（例えば、特許文献１参照）。特許文献１に記載のインクでは、通常のインクに用いられる合成樹脂エマルションよりも、酸価が低い樹脂エマルションを用いることにより、非吸収性基材への密着性と、耐薬品性にバランス良く優れる水性インクジェットインクが得られるとされている。
【先行技術文献】
【特許文献】
【０００６】
【特許文献１】国際公開第２０１３／１３３４１８号
【発明の概要】
【発明が解決しようとする課題】
【０００７】
しかしながら、特許文献１に記載の技術だけでは、インクを用いて画像を形成する際の記録媒体における印字濃度を高めつつ、優れた吐出安定性を維持することは難しい。
【０００８】
本発明は、上記課題に鑑みてなされたものであり、インクを用いて画像を形成する際の記録媒体における印字濃度を高めつつ、優れた吐出安定性を維持することが可能なインクを提供する。更に、本発明は、このようなインクを用いて画像を形成する際の記録媒体における印字濃度を高めつつ、優れた吐出安定性を維持することが可能なインクジェット記録システムを提供する。
【課題を解決するための手段】
【０００９】
本発明に係るインクジェット用インクは、顔料と、第１樹脂を含む第１粒子と、第２樹脂を含む第２粒子と、保湿剤とを含有する。前記第１樹脂は、メタクリル酸メチルに由来する繰り返し単位を、前記第１樹脂中の全繰り返し単位に対して３０質量％以上７０質量％以下の割合で含有する。前記第２樹脂中のメタクリル酸メチルに由来する繰り返し単位の含有割合は、前記第２樹脂中の全繰り返し単位に対して３０質量％未満である。前記保湿剤は、α，ω−アルカンジオールを含む。なお、本明細書中では、α，ω−アルカンジオールは、炭素主鎖の両末端にヒドロキシル基を有するアルカンジオールをいう。
【００１０】
本発明に係るインクジェット記録システムは、記録媒体を搬送する搬送部と、インクジェット記録ヘッドとを備える。前記インクジェット記録ヘッドは、前記記録媒体の搬送方向と直交する方向に配列された複数のノズルを有するノズル列を複数備える。複数の前記ノズル列は、前記記録媒体の搬送方向に並設されている。前記インクジェット記録ヘッドの前記複数のノズルから上述した本発明に係るインクジェット用インクを吐出することにより、前記搬送部によって搬送される前記記録媒体にドットを形成する。
【発明の効果】
【００１１】
本発明によれば、インクを用いて画像を形成する際の記録媒体における印字濃度を高めつつ、優れた吐出安定性を維持することが可能である。
【図面の簡単な説明】
【００１２】
【図１】インクジェット記録システムの構成を示す図である。
【図２】図１に示すインクジェット記録システムの搬送ベルトを上方からみた図である。
【図３】（ａ）は、図２に示す記録ヘッドの吐出ユニットを示す図であり、（ｂ）は、（ａ）のＩＩＩＢ−ＩＩＩＢ線における断面図である。
【図４】インクジェット記録システムの構成を示すブロック図である。
【発明を実施するための形態】
【００１３】
以下、本発明の実施形態について説明する。なお、以下において、体積中位径（Ｄ50）の測定値は、何ら規定していなければ、動的光散乱式粒径分布測定装置（シスメックス株式会社製「ゼータサイザーナノＺＳ」）を用いて測定された値である。また、酸価の測定値は、何ら規定していなければ、「ＪＩＳ（日本工業規格）Ｋ００７０−１９９２」に従い測定した値である。また、質量平均分子量（Ｍｗ）の測定値は、何ら規定していなければ、ゲルパーミエーションクロマトグラフィーを用いて測定した値である。
【００１４】
＜第１実施形態：インク＞
以下、本発明の第１実施形態に係るインクを説明する。本実施形態に係るインクは、顔料と、第１樹脂を含む第１粒子と、第２樹脂を含む第２粒子と、保湿剤とを含有する。第１樹脂は、メタクリル酸メチルに由来する繰り返し単位（以下、ＭＭＡ単位と記載することがある。）を、第１樹脂中の全繰り返し単位に対して３０質量％以上７０質量％以下の割合で含有する。第２樹脂中のＭＭＡ単位の含有割合は、第２樹脂中の全繰り返し単位に対して３０質量％未満である。なお、第２樹脂中のＭＭＡ単位の含有割合は、０質量％であってもよい。すなわち、第２樹脂は、ＭＭＡ単位を含まなくてもよい。保湿剤は、α，ω−アルカンジオールを含む。
【００１５】
本実施形態に係るインクは、上述の構成を備えることにより、インクを用いて画像を形成する際の記録媒体における印字濃度を高めつつ、優れた吐出安定性を維持することができる。その理由は、以下のように推測される。なお、印字濃度は、インクが記録媒体の表面に留まれば留まるほど、高くなる。
【００１６】
第１粒子に含まれる第１樹脂中のＭＭＡ単位の含有割合は、第１樹脂中の全繰り返し単位に対して３０質量％以上である。このような第１粒子を含むインクは、紙面上に留まりやすい。また、第２粒子に含まれる第２樹脂中のＭＭＡ単位の含有割合は、第２樹脂中の全繰り返し単位に対して３０質量％未満である。このような第２粒子を含むインクは、顔料の分散性が高くなる傾向がある。よって、本実施形態のインクを用いて画像を形成すると、顔料の分散性が高いインクが紙面上に留まりやすくなる。よって、本実施形態のインクによれば、画像を形成する際の記録媒体における印字濃度を高めることができる。
【００１７】
また、本実施形態のインクでは、第１粒子に含まれる第１樹脂中のＭＭＡ単位の含有割合が、第１樹脂中の全繰り返し単位に対して７０質量％以下である。このような第１粒子を含むインクを使用すると、ノズルが乾きにくくなる傾向がある。更に、本実施形態のインクでは、保湿剤がα，ω−アルカンジオールを含む。α，ω−アルカンジオールは、分子内において親水部分（ヒドロキシル基）が対称的に配置されているため、水との接触面積が比較的大きくなる。そのため、α，ω−アルカンジオールは、比較的吸湿性が高い。よって、本実施形態のインクによれば、ＭＭＡ単位の含有割合が７０質量％以下の第１樹脂を含む第１粒子と、比較的吸湿性が高いα，ω−アルカンジオールとを併用することで、ノズルの乾燥が抑制され、優れた吐出安定性を維持できる。
【００１８】
以下、本実施形態のインクに含有される成分について説明する。更に、インクの製造方法についても説明する。
【００１９】
［第１粒子］
上述したように、第１粒子は第１樹脂を含む。インクを用いて画像を形成する際の記録媒体における印字濃度を高めつつ、優れた吐出安定性を容易に維持するためには、第１樹脂としては、質量平均分子量（Ｍｗ）が１００００以上１６００００以下の樹脂が適している。第１樹脂は、ＭＭＡ単位を、第１樹脂中の全繰り返し単位に対して３０質量％以上７０質量％以下の割合で含有する。
【００２０】
第１樹脂の質量平均分子量（Ｍｗ）は、第１樹脂の重合条件（より具体的には、重合開始剤の使用量、重合温度、重合時間等）を変えることによって調整できる。重合開始剤の使用量は、モノマー混合物１モルあたり、０．００１モル以上５モル以下であることが好ましく、０．０１モル以上２モル以下であることがより好ましい。重合温度は５０℃以上７０℃以下であることが好ましい。重合時間は１０時間以上２４時間以下であることが好ましい。
【００２１】
本実施形態のインクでは、第１粒子中に第１樹脂以外の樹脂が含まれてもよい。第１粒子中の第１樹脂の含有割合は、８０質量％以上であることが好ましく、９０質量％以上であることがより好ましく、１００質量％であることが特に好ましい。
【００２２】
本実施形態のインクでは、第１樹脂は、ＭＭＡ単位に加えて、アクリル酸ブチル（ＢＡ）に由来する繰り返し単位（ＢＡ単位）及びアクリル酸２−エチルヘキシル（２ＥＨＡ）に由来する繰り返し単位（２ＥＨＡ単位）を更に含有することが好ましい。第１樹脂中のＢＡ単位の含有割合は、第１樹脂中の全繰り返し単位に対して１０質量％以上５０質量％以下であることが好ましい。また、第１樹脂中の２ＥＨＡ単位の含有割合は、第１樹脂中の全繰り返し単位に対して１０質量％以上５０質量％以下であることが好ましい。
【００２３】
インクを用いて画像を形成する際の記録媒体における印字濃度をより高めつつ、優れた吐出安定性を維持するためには、第１粒子の体積中位径（Ｄ50）が３０ｎｍ以上２００ｎｍ以下であることが好ましく、８０ｎｍ以上１６０ｎｍ以下であることがより好ましい。同様の理由から、インクにおける第１粒子の含有量は、インクの全質量に対して１質量％以上１０質量％以下であることが好ましい。同様の理由から、第１樹脂は、繰り返し単位として、ＭＭＡ単位、ＢＡ単位及び２ＥＨＡ単位のみを含むことが好ましい。
【００２４】
［顔料］
顔料としては、例えば、黄色顔料、橙色顔料、赤色顔料、青色顔料、紫色顔料、及び黒色顔料が挙げられる。黄色顔料としては、例えばＣ．Ｉ．ピグメントイエロー（７４、９３、９５、１０９、１１０、１２０、１２８、１３８、１３９、１５１、１５４、１５５、１７３、１８０、１８５、及び１９３）が挙げられる。橙色顔料としては、例えばＣ．Ｉ．ピグメントオレンジ（３４、３６、４３、６１、６３、及び７１）が挙げられる。赤色顔料としては、例えばＣ．Ｉ．ピグメントレッド（１２２及び２０２）が挙げられる。青色顔料としては、例えばＣ．Ｉ．ピグメントブルー（１５、より具体的には１５：３）が挙げられる。紫色顔料としては、例えばＣ．Ｉ．ピグメントバイオレット（１９、２３、及び３３）が挙げられる。黒色顔料としては、例えばＣ．Ｉ．ピグメントブラック（７）が挙げられる。
【００２５】
インクにおける顔料の含有量は、インクの全質量に対して４質量％以上８質量％以下であることが好ましい。顔料の含有量が４質量％以上であると、所望の画像濃度の画像が得られ易い。また、顔料の含有量が８質量％以下であると、インクの流動性が確保されることにより所望の画像濃度の画像が得られ易くなり、記録媒体に対するインクの浸透性を確保し易くなる。
【００２６】
インクの色濃度、色相、又は安定性を向上させるためには、顔料を構成する顔料粒子の体積中位径（Ｄ50）が３０ｎｍ以上２００ｎｍ以下であることが好ましく、７０ｎｍ以上１３０ｎｍ以下であることがより好ましい。
【００２７】
［第２粒子］
上述したように、第２粒子は第２樹脂を含む。第２樹脂は、ＭＭＡ単位の含有割合が、第２樹脂中の全繰り返し単位に対して３０質量％未満である。第２粒子は、顔料を構成する顔料粒子を被覆していることが好ましい。この場合、第２樹脂（以下、顔料分散樹脂と記載することがある。）からなる被膜（層）が、顔料粒子の表面に形成されることで、顔料粒子の凝集を抑制することができる。第２粒子が顔料粒子を被覆する場合、顔料粒子の凝集をより抑制するためには、第２樹脂中のＭＭＡ単位の含有割合が第２樹脂（顔料分散樹脂）中の全繰り返し単位に対して２０質量％以下であることが好ましい。また、第２粒子が顔料粒子を被覆する場合、第２粒子はアニオン性を有することが好ましい。
【００２８】
本実施形態のインクでは、第２粒子中に第２樹脂以外の樹脂が含まれてもよい。第２粒子中の第２樹脂の含有割合は、８０質量％以上であることが好ましく、９０質量％以上であることがより好ましく、１００質量％であることが特に好ましい。
【００２９】
インクを用いて画像を形成する際の記録媒体における印字濃度をより高めつつ、優れた吐出安定性を維持するためには、第２粒子の体積中位径（Ｄ50）が３０ｎｍ以上２００ｎｍ以下であることが好ましく、８０ｎｍ以上１５０ｎｍ以下であることがより好ましい。同様の理由から、インクにおける第２粒子の含有量は、インクの全質量に対して１質量％以上１３質量％以下であることが好ましい。
【００３０】
第２樹脂は、例えば、公知の顔料分散樹脂から適宜選択して使用できる。第２樹脂の具体例としては、スチレン−アクリル樹脂、スチレン−マレイン酸共重合体、ビニルナフタレン−アクリル酸共重合体、及びビニルナフタレン−マレイン酸共重合体が挙げられる。スチレン−アクリル樹脂は、スチレンに由来する繰り返し単位と、アクリル酸、メタクリル酸、アクリル酸エステル及びメタクリル酸エステルから選択される１種以上のモノマーに由来する繰り返し単位とを含む樹脂である。スチレン−アクリル樹脂としては、例えば、スチレン−アクリル酸−アクリル酸アルキルエステル共重合体、スチレン−メタクリル酸−メタクリル酸アルキルエステル−アクリル酸アルキルエステル共重合体、スチレン−アクリル酸共重合体、スチレン−マレイン酸−アクリル酸アルキルエステル共重合体、スチレン−メタクリル酸共重合体、及びスチレン−メタクリル酸アルキルエステル共重合体が挙げられる。これらの顔料分散樹脂の中では、調製が容易で、顔料の分散効果に優れることから、スチレン−アクリル樹脂が好ましく、スチレン−メタクリル酸−メタクリル酸アルキルエステル−アクリル酸アルキルエステル共重合体がより好ましく、スチレン−メタクリル酸−メタクリル酸メチル−アクリル酸ブチル共重合体が特に好ましい。
【００３１】
また、第２樹脂の酸価は、１００ｍｇＫＯＨ／ｇ以上３００ｍｇＫＯＨ／ｇ以下であることが好ましい。第２樹脂の酸価が上記範囲内であれば、顔料の分散性及びインクの保存安定性の双方を高めることができる。
【００３２】
第２樹脂の酸価は、第２樹脂を合成する際に使用するモノマーの量を変えることによって調整できる。第２樹脂の合成の一例では、酸性の官能基（例えば、カルボキシル基）を有するモノマー（より具体的には、アクリル酸、メタクリル酸等）が使用される。酸性の官能基を有するモノマーの使用量を増やすことによって第２樹脂の酸価を高めることができる。
【００３３】
第２樹脂の質量平均分子量（Ｍｗ）は、１００００以上１６００００以下であることが好ましい。第２樹脂の質量平均分子量（Ｍｗ）が上記範囲内であれば、インクの粘度上昇を抑制しつつ、所望の画像濃度を有する画像を容易に得ることができる。
【００３４】
第２樹脂の質量平均分子量（Ｍｗ）は、第２樹脂の重合条件（より具体的には、重合開始剤の使用量、重合温度、重合時間等）を変えることによって調整できる。重合開始剤の使用量は、モノマー混合物１モルあたり、０．００１モル以上５モル以下であることが好ましく、０．０１モル以上２モル以下であることがより好ましい。重合温度は５０℃以上７０℃以下であることが好ましい。重合時間は１０時間以上２４時間以下であることが好ましい。
【００３５】
第２樹脂の含有量は、顔料１００質量部に対して１５質量部以上１００質量部以下の範囲にあることが好ましい。第２樹脂の含有量が顔料１００質量部に対して１５質量部以上である場合、画像形成後の記録媒体の裏抜けを抑制できる。一方、第２樹脂の含有量が顔料１００質量部に対して１００質量部以下である場合、記録媒体上にインクが広がりやすくなり、その結果、所望の画像濃度が得られやすくなる。
【００３６】
［顔料分散体］
上述の顔料と、第２樹脂（顔料分散樹脂）を含む第２粒子とは、顔料分散体を構成してもよい。顔料分散体は、顔料粒子と、顔料粒子を覆う第２粒子（顔料分散樹脂）とから構成されることが好ましい。つまり、顔料分散体は、顔料粒子と、顔料粒子の表面を覆うように存在する顔料分散樹脂層（第２粒子からなる被膜）とから構成されることが好ましい。なお、インク中には、顔料粒子に吸着されていない顔料分散樹脂（未吸着樹脂）が存在していてもよい。インク中の顔料分散樹脂のうち、顔料粒子に吸着している顔料分散樹脂（吸着樹脂）の割合は９５質量％以上１００質量％以下であることが好ましい。以下、顔料分散体の製造方法について説明する。
【００３７】
［顔料分散体の製造方法］
顔料粒子を顔料分散樹脂で被覆することにより、顔料分散体を得ることができる。顔料分散体を製造する方法としては、公知の方法を用いることができる。好適な方法としては、ナノグレンミル（浅田鉄工株式会社製）、ＭＳＣミル（日本コークス工業株式会社製）、ウィリー・エ・バッコーフェン（ＷＡＢ）社製「ＤＹＮＯ（登録商標）−ＭＩＬＬ」のようなメディア型湿式分散機を用いて、水のような適切な液状媒体中で、顔料と第２粒子とを混練して、顔料分散体（具体的には、顔料分散体を含む顔料分散液）を得る方法が挙げられる。メディア型湿式分散機による処理では、例えば小粒径のビーズを用いる。ビーズの粒径は特に限定されないが、例えば、０．５ｍｍ以上１．０ｍｍ以下である。また、ビーズの材質としては、特に限定されないが、ガラス、ジルコニアのような硬質の材料が好ましい。
【００３８】
顔料分散体を製造する際の液状媒体の使用量（質量）は、顔料と顔料分散樹脂との質量の合計に対して、０．１倍以上５倍以下であることが好ましく、０．５倍以上４倍以下であることがより好ましい。
【００３９】
顔料分散体を製造する際の分散条件は、顔料分散体の体積中位径（Ｄ50）が、例えば７０ｎｍ以上１３０ｎｍ以下（好ましくは、８０ｎｍ以上１２０ｎｍ以下）になるように調整される。例えば、ビーズの粒径を変えることにより、顔料の分散度、及び未吸着樹脂の量（顔料粒子を被覆していない顔料分散樹脂の量）を調整することができる。具体的には、ビーズの粒径が小さいほど、顔料分散体を微粒子化することができる。また、ビーズの粒径が小さいほど、顔料粒子に対する顔料分散樹脂の被覆量を多くすることができる。
【００４０】
顔料分散体の体積中位径（Ｄ50）は、例えば、顔料分散体が含まれる顔料分散液をイオン交換水で３００倍に希釈した溶液について、動的光散乱式粒径分布測定装置（シスメックス株式会社製「ゼータサイザーナノＺＳ」）を用いて測定することができる。
【００４１】
［保湿剤］
本実施形態のインクは、保湿剤として、α，ω−アルカンジオールを含む。本実施形態に係るインク中のα，ω−アルカンジオールの含有割合は、３質量％以上３０質量％以下であることが好ましく、５質量％以上２０質量％以下であることがより好ましい。α、ωアルカンジオールの含有割合が３質量％以上３０質量％以下であれば、インクを用いて画像を形成する際の記録媒体における印字濃度をより高めつつ、ノズルの乾燥を防ぎ、優れた吐出安定性を実現することが可能である。
【００４２】
保湿剤は、α，ω−アルカンジオールを、保湿剤の全質量に対して５質量％以上１００質量％以下の割合で含有することが好ましい。保湿剤は、α，ω−アルカンジオールのうちの１種を単独で含んでもよいし、α，ω−アルカンジオールのうちの２種以上を含んでもよい。
【００４３】
印字濃度をより高めつつ、優れた吐出安定性を容易に維持するためには、α、ωアルカンジオールは、１，３−プロパンジオール、２−メチル−１，３−プロパンジオール、１，５−ペンタンジオール及び３−メチル−１，５−ペンタンジオールからなる群より選択される１種以上であることが好ましく、３−メチル−１，５−ペンタンジオールであることがより好ましい。以下、１，３−プロパンジオール、２−メチル−１，３−プロパンジオール、１，５−ペンタンジオール及び３−メチル−１，５−ペンタンジオールからなる群より選択される１種以上のα，ω−アルカンジオールを、特定α，ω−アルカンジオールと記載することがある。
【００４４】
特定α，ω−アルカンジオールは、粘度及び沸点が高過ぎない。そのため、インクを記録媒体に浸透させてインクに含まれる揮発成分を蒸発させた後のインクの乾燥粘度を、好適な範囲とすることができる。このようなインクは、記録媒体への浸透性に優れるため、印字濃度をより高めつつ、ノズルの乾燥を防ぎ、優れた吐出安定性を維持することが可能である。
【００４５】
保湿剤は、α，ω−アルカンジオールに加えて、更に別の保湿剤を含有してもよい。別の保湿剤としては、例えばアルカントリオール及びグリコールエーテルが挙げられる。別の保湿剤は、１種を単独で使用してもよいし、２種以上を混合して使用してもよい。
【００４６】
［浸透剤］
本実施形態のインクは、浸透剤を更に含有してもよい。記録媒体の縦方向（厚さ方向）のインク浸透性を向上させるためには、浸透剤としては、１，２−オクタンジオールが好ましい。記録媒体の縦方向（厚さ方向）のインク浸透性をより向上させるためには、浸透剤の含有量は、インクの全質量に対して、０．５質量％以上１．０質量％以下であることが好ましい。
【００４７】
１，２−オクタンジオールは、室温（例えば、２５℃）で液体である。インク調製時の温度（室温）で固体である浸透剤を使用すると、画像形成において記録媒体からインク中の揮発成分が蒸発する際に、浸透剤の一部が析出する傾向がある。このような析出により、インクの記録媒体への浸透が阻害されやすくなる。そのため、室温（例えば、２５℃）で液体である１，２−オクタンジオールが、浸透剤として好適に用いられる。
【００４８】
［界面活性剤］
本実施形態のインクは、界面活性剤を更に含有してもよい。界面活性剤は、インクに含まれる成分の相溶性と分散安定性とを向上させる目的、及び記録媒体に対するインクの浸透性（濡れ性）を向上させる目的で使用される。インクに含まれる成分の相溶性と分散安定性とをより向上させるためには、界面活性剤としてはノニオン界面活性剤が好ましい。
【００４９】
本実施形態のインクがノニオン界面活性剤を含有すると、インクが記録媒体に濡れて浸透する際に、インクからの界面活性剤の分離が抑制され、インクに含まれる各成分が分離し難くなる。これにより、浸透性の高いインクの液状成分だけが記録媒体に先に浸透することを抑制できる。その結果、インク全体の記録媒体内部への浸透性が向上し、インクを用いて画像が形成された記録媒体における印字濃度をより高めつつ、ノズルの乾燥を防ぎ、優れた吐出安定性を維持することができる。
【００５０】
ノニオン界面活性剤としては、アクリル酸ポリアルキレングリコールアルキルエーテル−アクリル酸アルキル−アクリル酸ポリアルキレングリコール−アクリル酸ラウリル−メタクリル酸アルキル共重合体が好ましく、アクリル酸ポリエチレングリコールメチルエーテル−アクリル酸ブチル−アクリル酸ポリプロピレングリコール−アクリル酸ラウリル−メタクリル酸メチル共重合体がより好ましい。
【００５１】
インクを用いて画像が形成された記録媒体において凸カールの発生を抑制しつつ、所望の印字濃度を得るためには、界面活性剤の含有量は、インクの全質量に対して０．３質量％以上０．８質量％以下であることが好ましい。
【００５２】
［他の成分］
本実施形態のインクには、必要に応じて、公知の添加剤（より具体的には、溶解安定剤、乾燥防止剤、酸化防止剤、粘度調整剤、ｐＨ調整剤、防カビ剤等）が含有されてもよい。溶解安定剤は、インクに含まれる成分を相溶化してインクの溶解状態を安定化させる目的で使用される。溶解安定剤としては、例えば、２−ピロリドン、Ｎ−メチル−２−ピロリドン、及びγ−ブチロラクトンが挙げられる。これらの溶解安定剤は、１種を単独で用いてもよいし、２種以上を組み合わせて用いてもよい。インクが溶解安定剤を含有する場合、溶解安定剤の含有量は、インクの全質量に対して１．０質量％以上２０．０質量％以下であることが好ましく、２．０質量％以上１５．０質量％以下であることがより好ましい。
【００５３】
本実施形態のインクに乾燥防止剤が含有される場合、乾燥防止剤としてはグリセリンが好ましい。
【００５４】
本実施形態のインクとしては、水を含有するインク（水性インク）が好ましい。本実施形態のインクが水性インクである場合、インクにおける水の含有量は、インクの全質量に対して２０質量％以上９０質量％以下であることが好ましく、２５質量％以上８０質量％以下であることがより好ましい。
【００５５】
［インクの製造方法］
本実施形態のインクの製造方法は、顔料、第１粒子、第２粒子、保湿剤、及び必要に応じて配合される他の成分を均一に混合することができる限り、特に限定されない。インクの製造方法の具体例としては、インクの各成分を攪拌機により攪拌して、均一に混合した後、フィルター（例えば孔径５μｍ以下のフィルター）により異物及び粗大粒子を除去する方法が挙げられる。
【００５６】
以上、第１実施形態に係るインクについて説明した。本実施形態のインクによれば、インクを用いて画像を形成する際の記録媒体における印字濃度を高めつつ、優れた吐出安定性を維持することが可能である。
【００５７】
＜第２実施形態：インクジェット記録システム＞
次に、本発明の第２実施形態に係るインクジェット記録システムを説明する。第２実施形態のインクジェット記録システムは、記録媒体を搬送する搬送部と、インクジェット記録ヘッド（以下、「記録ヘッド」と記載する場合がある。）とを備える。第２実施形態のインクジェット記録システムでは、第１実施形態のインクが用いられる。以下、図面を参照して第２実施形態のインクジェット記録システムについて説明する。なお、参照する図面は、理解しやすくするために、それぞれの構成要素を主体に模式的に示しており、図示された各構成要素の大きさ、個数等は、図面作成の都合上から実際とは異なる場合がある。
【００５８】
図１は、インクジェット記録システム１００の構成を示す図である。図２は、図１に示すインクジェット記録システム１００の搬送ベルト５を上方からみた図である。
【００５９】
図１に示すように、インクジェット記録システム１００は、搬送部１と、記録ヘッド１１とを備えるインクジェット記録装置である。インクジェット記録システム１００は、給紙トレイ２、給紙ローラー３、給紙従動ローラー４、搬送ベルト５、ベルト駆動ローラー６、ベルト従動ローラー７、排出ローラー８、排出従動ローラー９及び排紙トレイ１０を更に備える。搬送ベルト５、ベルト駆動ローラー６及びベルト従動ローラー７は、搬送部１の一部を構成する。インクジェット記録システム１００の図中左端部には、給紙トレイ２が設けられている。給紙トレイ２は、記録用紙Ｐ（記録媒体）を収容する。給紙トレイ２の一端部には、給紙ローラー３と、給紙従動ローラー４とが設けられている。給紙ローラー３は、収容された記録用紙Ｐを、最上位置の記録用紙Ｐから順に一枚ずつ取り出し、搬送ベルト（搬送部）５に搬送し給紙する。給紙従動ローラー４は、給紙ローラー３に圧接されて従動回転する。
【００６０】
給紙ローラー３及び給紙従動ローラー４の用紙搬送方向下流側（図１において右側）には、搬送ベルト５が回転自在に配設されている。搬送ベルト５は、ベルト駆動ローラー６とベルト従動ローラー７とに掛け渡されている。ベルト駆動ローラー６は、用紙搬送方向下流側に配置される。ベルト駆動ローラー６は、搬送ベルト５を駆動する。ベルト従動ローラー７は、用紙搬送方向上流側に配置される。ベルト従動ローラー７は、搬送ベルト５を介してベルト駆動ローラー６に従動して回転する。ベルト駆動ローラー６が時計方向に回転駆動されることにより、記録用紙Ｐが矢印で示される搬送方向Ｘに搬送される。
【００６１】
また、搬送ベルト５の用紙搬送方向下流側には、排出ローラー８と排出従動ローラー９とが設けられている。排出ローラー８は、図中時計回りに駆動され、画像が記録された記録用紙Ｐを装置筐体外へ排出する。排出従動ローラー９は、排出ローラー８の上部に圧接され従動回転する。排出ローラー８及び排出従動ローラー９の下流側には、排紙トレイ１０が設けられている。排紙トレイ１０には、装置筐体外に排出された記録用紙Ｐが積載される。
【００６２】
記録ヘッド１１は、記録ヘッド１１Ｃ、１１Ｍ、１１Ｙ及び１１Ｋを含む。記録ヘッド１１Ｃ、１１Ｍ、１１Ｙ及び１１Ｋは、搬送ベルト５の上方において、記録用紙Ｐの搬送方向Ｘの上流側から下流側に向けて、この順に配設されている。記録ヘッド１１Ｃ〜１１Ｋの各々は、搬送ベルト５の上面に対して所定の間隔が形成されるような高さで支持されている。記録ヘッド１１Ｃ〜１１Ｋは、搬送ベルト５上を搬送される記録用紙Ｐに画像を記録する。記録ヘッド１１Ｃ〜１１Ｋには、それぞれ異なる４色（シアン、マゼンタ、イエロー及びブラック）のインクが充填されている。記録ヘッド１１Ｃ〜１１Ｋの各々からインクを吐出することにより、記録用紙Ｐ上にカラー画像が形成される。
【００６３】
図２に示すように、記録ヘッド１１Ｃ〜１１Ｋは、各々、記録用紙Ｐの搬送方向Ｘと直交する方向（図２の上下方向）に沿って延びている。記録ヘッド１１Ｃ〜１１Ｋの各々は、ノズル列Ｎ１とノズル列Ｎ２とを備える。ノズル列Ｎ１、Ｎ２は、各々、記録用紙Ｐの搬送方向Ｘと直交する方向に配列された複数のノズルを有する。また、ノズル列Ｎ１、Ｎ２は、記録用紙Ｐの搬送方向Ｘに並設されている。記録ヘッド１１Ｃ〜１１Ｋは、ライン型の記録ヘッド、又は長尺インクジェット記録ヘッドとも呼ばれる。記録ヘッド１１Ｃ〜１１Ｋは、搬送される記録用紙Ｐの幅以上の記録領域を有している。ノズル列Ｎ１、Ｎ２は、各々、搬送ベルト５上を搬送される記録用紙Ｐに対して、一括して１行分の画像を記録することができる。
【００６４】
なお、本実施形態のインクジェット記録システム１００では、記録ヘッド１１Ｃ〜１１Ｋの本体の長手方向に複数のノズルを配列させることで、記録用紙Ｐの幅以上の記録領域を有するように構成された記録ヘッド１１Ｃ〜１１Ｋを用いている。しかしながら、例えば複数のノズルを備えた短尺の記録ヘッドユニットを搬送ベルト５の幅方向に複数配列することにより、搬送される記録用紙Ｐの幅方向の全幅にわたって画像を記録できるように構成された記録ヘッドを用いることもできる。
【００６５】
続いて、図３（ａ）及び図３（ｂ）を参照して、記録ヘッド１１Ｃ〜１１Ｋの各々に備えられる吐出ユニット３０の構成について説明する。図３（ａ）は、吐出ユニット３０を示す図であり、図３（ｂ）は、図３（ａ）のＩＩＩＢ−ＩＩＩＢ線における断面図である。
【００６６】
図３（ａ）及び図３（ｂ）に示すように、吐出ユニット３０は、ノズル１２と、アクチュエーター３１と、振動板３１ａと、孔３２と、加圧室３３と、ノズル流路３４とを有する。孔３２、加圧室３３、ノズル流路３４、及びノズル１２は連通している。また、加圧室３３は、孔３２を介して共通流路２０１と連通している。インクは、図示しないインクタンクから、例えば、ポンプにより共通流路２０１に供給される。
【００６７】
アクチュエーター３１は、例えば圧電素子を含む。圧電素子（アクチュエーター３１）に電圧を加えると、逆圧電効果により圧電素子が変形する。圧電素子の変形は振動板３１ａを介して加圧室３３に伝わる。これにより、加圧室３３が圧縮される。共通流路２０１から孔３２を通って加圧室３３に送られたインクは、加圧室３３でアクチュエーター３１により加圧され、ノズル流路３４を通ってノズル１２から吐出される。
【００６８】
図４は、本実施形態のインクジェット記録システム１００の構成を示すブロック図である。図１及び図２と共通する部分には同一の符号を付して説明を省略する。インクジェット記録システム１００は、制御部２０、インターフェイス２１、ＲＯＭ２２、ＲＡＭ２３、エンコーダー２４、モーター制御回路２５、記録ヘッド制御回路２６、電圧制御回路２７及び記録媒体搬送用モーター２８を更に備える。制御部２０には、インターフェイス２１、ＲＯＭ２２、ＲＡＭ２３、エンコーダー２４、モーター制御回路２５、記録ヘッド制御回路２６、及び電圧制御回路２７が接続されている。
【００６９】
インターフェイス２１は、例えば、パソコンのようなホスト装置とデータの送受信を行う。制御部２０は、インターフェイス２１を介して受信された画像信号を、必要に応じて変倍処理又は階調処理して画像データに変換する。そして、後述する各種制御回路に制御信号を出力する。
【００７０】
ＲＯＭ２２は、例えば、記録ヘッド１１Ｃ〜１１Ｋを駆動させて画像を記録するために使用される制御プログラムを記憶している。ＲＡＭ２３は、制御部２０により変倍処理又は階調処理された画像データを所定の領域に格納する。
【００７１】
エンコーダー２４は、ベルト駆動ローラー６に接続されている。エンコーダー２４は、ベルト駆動ローラー６の回転軸の回転変位量に応じてパルス列を制御部２０に出力（送信）する。制御部２０は、エンコーダー２４から送信されるパルス数をカウントすることで回転量を算出し、記録用紙Ｐの送り量（用紙位置）を把握する。制御部２０は、エンコーダー２４からの信号に基づいて、モーター制御回路２５及び記録ヘッド制御回路２６に制御信号を出力する。
【００７２】
モーター制御回路２５は、制御部２０からの出力信号により記録媒体搬送用モーター２８を駆動する。記録媒体搬送用モーター２８の駆動により、ベルト駆動ローラー６を回転させる。
【００７３】
記録ヘッド制御回路２６は、制御部２０からの出力信号に基づいて、ＲＡＭ２３に格納された画像データを記録ヘッド１１Ｃ〜１１Ｋへ転送する。記録ヘッド制御回路２６は、転送する画像データに基づいて記録ヘッド１１Ｃ〜１１Ｋからのインクの吐出を制御する。記録ヘッド制御回路２６による記録ヘッド１１Ｃ〜１１Ｋのインク吐出制御と、モーター制御回路２５による記録用紙Ｐの搬送の制御とにより、記録用紙Ｐへの記録処理が行われる。
【００７４】
電圧制御回路２７は、制御部２０からの出力信号に基づいて給紙側のベルト従動ローラー７に電圧を印加することにより交番電界を発生させる。発生した交番電界により、用紙が搬送ベルト５に静電吸着される。静電吸着の解除は、制御部２０からの出力信号に基づいて、ベルト従動ローラー７又はベルト駆動ローラー６を接地させることにより行われる。なお、本実施形態は、ベルト従動ローラー７に電圧を印加する構成である。しかしながら、ベルト駆動ローラー６に電圧を印加する構成であってもよい。
【００７５】
ここで、本実施形態のインクジェット記録システム１００においては、図２に示すように、各記録ヘッド１１Ｃ〜１１Ｋのノズル列Ｎ１、Ｎ２が、記録用紙Ｐの搬送方向Ｘ（図２の左右方向）に２列ずつ並列に配置される。搬送方向Ｘに並ぶ２つのノズル列Ｎ１、Ｎ２の複数のノズルから、第１実施形態のインクを吐出することにより、搬送ベルト５によって搬送される記録用紙Ｐにドットを形成する。
【００７６】
以上、第２実施形態に係るインクジェット記録システムについて説明した。第２実施形態のインクジェット記録システムは、第１実施形態のインクを用いるため、ライン型の記録ヘッドとシングルパス方式とを組み合わせて画像を形成しても、記録媒体における印字濃度を高めつつ、優れた吐出安定性を維持することが可能である。
【００７７】
以上、第２実施形態に係るインクジェット記録システムについて説明したが、本発明は、第２実施形態に限定されない。例えば以下のように変形して実施することもできる。
【００７８】
第２実施形態では、４色のインクに対応する記録ヘッド１１Ｃ〜１１Ｋを備えたインクジェット記録装置を例に挙げて説明した。しかしながら、本発明は、１つの記録ヘッドを備えたモノクロ用のインクジェット記録装置にも同様に適用可能である。また、本発明は、複合機にも適用可能である。複合機は、例えばスキャナー、複写機、プリンター、及びファクシミリの機能を有する。また、画像形成以外の用途（例えば、データの記録）に本発明のインクを用いてもよい。
【００７９】
また、記録ヘッド１１Ｃ〜１１Ｋのノズル列Ｎ１、Ｎ２を構成するノズルの個数、及びノズル間隔は、装置の仕様に応じて適宜設定することができる。
【００８０】
また、第２実施形態では２つのノズル列Ｎ１、Ｎ２を搬送方向Ｘに並列に配置したが、３つ以上のノズル列を並列に配置し、各ノズル列のノズルを順次用いてドット列を形成することも可能である。ノズル列の数が多くなるほどドット列中における不良ドットの出現頻度も低くなるため、白筋がより目立ち難くなる。
【実施例】
【００８１】
以下、本発明の実施例を説明する。ただし、本発明は、以下の実施例に限定されない。
【００８２】
＜顔料分散液Ｌ１の調製方法＞
顔料（トーヨーカラー株式会社製「リオノール（登録商標）ブルーＦＧ−７３３０」、成分：銅フタロシアニン、カラーインデックス：ピグメントブルー１５：３）、後述する樹脂粒子Ａ、アセチレンジオールのエチレンオキサイド付加物（日信化学工業株式会社製「オルフィン（登録商標）Ｅ１０１０」）、及びイオン交換水を、表１に示す割合で、容量０．６Ｌのベッセルに入れた。次いで、ベッセルの内容物をメディア型湿式分散機（ウィリー・エ・バッコーフェン（ＷＡＢ）社製「ＤＹＮＯ（登録商標）−ＭＩＬＬ」）を用いて分散させた。
【００８３】
【表１】
2020007467.tif 000003
【００８４】
樹脂粒子Ａとしては、メタクリル酸（ＭＡＡ）−メタクリル酸メチル（ＭＭＡ）−アクリル酸ブチル（ＢＡ）−スチレン（ＳＴ）共重合体（質量平均分子量（Ｍｗ）２００００、酸価１００ｍｇＫＯＨ／ｇ）を水酸化カリウムで中和したアルカリ可溶性樹脂（第２樹脂に相当する樹脂）から構成される樹脂粒子（体積中位径（Ｄ50）：１００ｎｍ）を用いた。樹脂粒子Ａは、アニオン性を有していた。樹脂粒子Ａを構成する樹脂において、ＭＡＡに由来する繰り返し単位と、ＭＭＡに由来する繰り返し単位と、ＢＡに由来する繰り返し単位と、ＳＴに由来する繰り返し単位との質量比（ＭＡＡ単位／ＭＭＡ単位／ＢＡ単位／ＳＴ単位）は、４０／１５／３０／１５であった。
【００８５】
なお、上記水酸化カリウムを用いた中和は、１０５質量％のＫＯＨ水溶液による等量中和により行った。ＫＯＨの添加量は中和する共重合体の質量に基づいて計算した。なお、表１のイオン交換水の質量は、ＫＯＨ水溶液に含まれる水の質量と、中和反応で生じた水の質量とを含む。
【００８６】
続けて、メディア（ジルコニアビーズ）をベッセル内に充填して、所望の顔料分散体の体積中位径（Ｄ50）となるように分散条件を調整した。すなわち、ベッセル容量に対して７０容量％となるようにメディア（粒径０．５ｍｍのジルコニアビーズ）をベッセル内に充填して、温度１０℃、周速８ｍ／秒の条件で、水冷しながら、ベッセルの内容物を分散させた。その結果、体積中位径（Ｄ50）１００ｎｍの顔料分散体（顔料粒子が樹脂粒子Ａによって被覆された顔料分散体）を含む顔料分散液Ｌ１を得た。
【００８７】
上記顔料分散体の体積中位径（Ｄ50）は、顔料分散液Ｌ１をイオン交換水で３００倍に希釈した溶液を測定試料とし、動的光散乱式粒径分布測定装置（シスメックス株式会社製「ゼータサイザーナノＺＳ」）を用いて測定した。この際、測定試料数を１０個とし、１０個の測定試料のそれぞれについて体積中位径（Ｄ50）を求め、得られた１０個の測定値の算術平均値を、顔料分散体の体積中位径（Ｄ50）とした。
【００８８】
＜インクの調製方法＞
［樹脂粒子の準備］
以下の表２に示す樹脂粒子Ｐ１〜Ｐ８を準備した。樹脂粒子Ｐ１〜Ｐ８の体積中位径（Ｄ50）は、何れも１１０ｎｍであった。なお、表２において、「ＭＭＡ単位」の欄の各数値は、樹脂粒子を構成する樹脂中の全繰り返し単位に対する、メタクリル酸メチルに由来する繰り返し単位の含有割合（単位：質量％）である。「ＢＡ単位」の欄の各数値は、樹脂粒子を構成する樹脂中の全繰り返し単位に対する、アクリル酸ブチルに由来する繰り返し単位の含有割合（単位：質量％）である。「２ＥＨＡ単位」の欄の各数値は、樹脂粒子を構成する樹脂中の全繰り返し単位に対する、アクリル酸−２−エチルヘキシルに由来する繰り返し単位の含有割合（単位：質量％）である。
【００８９】
【表２】
2020007467.tif 000004
【００９０】
［インク（Ａ−１）の調製］
（樹脂粒子エマルションの調製工程）
５０質量部の樹脂粒子Ｐ４と、５質量部の界面活性剤（花王株式会社製「エマルゲン（登録商標）１１３５Ｓ−７０」）と、４５質量部のイオン交換水とを混合して、樹脂粒子エマルションＰ４−１を調製した。
【００９１】
（混合工程及びろ過工程）
以下の表３に示す各成分を、表３に示す含有量となるように攪拌機（新東科学株式会社製「スリーワンモーター  ＢＬ−６００」）に投入し、攪拌機を用いて回転数４００ｒｐｍで攪拌して均一に混合した。続けて、異物及び粗大粒子を除去するため、孔径５μｍのフィルターを用いて混合液をろ過した。その結果、インク（Ａ−１）を得た。
【００９２】
【表３】
2020007467.tif 000005
【００９３】
表３に示されるノニオン界面活性剤Ｓ１としては、アクリル酸ポリエチレングリコールメチルエーテル（ＰＥＧＡ）−アクリル酸ブチル（ＢＡ）−アクリル酸ポリプロピレングリコール（ＰＰＧＡ）−アクリル酸ラウリル（ＬＡ）−メタクリル酸メチル（ＭＭＡ）共重合体を用いた。この共重合体において、ＰＥＧＡに由来する繰り返し単位と、ＢＡに由来する繰り返し単位と、ＰＰＧＡに由来する繰り返し単位と、ＬＡに由来する繰り返し単位と、ＭＭＡに由来する繰り返し単位との質量比（ＰＥＧＡ単位／ＢＡ単位／ＰＰＧＡ単位／ＬＡ単位／ＭＭＡ単位）は、６０／１０／１０／１２／８であった。ノニオン界面活性剤Ｓ１の表面張力は３０．５ｍＮ／ｍであり、質量平均分子量（Ｍｗ）は５０００であった。ノニオン界面活性剤Ｓ１は水に可溶であった。なお、ノニオン界面活性剤Ｓ１の表面張力は、表面張力計（協和界面科学株式会社製「ＣＢＶＰ−Ｚ」）を用いて、ウィルヘルミー法により液温２５℃にて測定した。
【００９４】
また、ノニオン界面活性剤Ｓ１の質量平均分子量（Ｍｗ）は、ゲルパーミエーションクロマトグラフィー（東ソー株式会社製「ＨＬＣ−８０２０ＧＰＣ」）を用いて下記条件により測定した。検量線は、東ソー株式会社製のＴＳＫｇｅｌ標準ポリスチレンであるＦ−４０、Ｆ−２０、Ｆ−４、Ｆ−１、Ａ−５０００、Ａ−２５００、及びＡ−１０００と、ｎ−プロピルベンゼンとを用いて作成した。
【００９５】
（質量平均分子量の測定条件）
・カラム：東ソー株式会社製「ＴＳＫｇｅｌ  ＳｕｐｅｒＭｕｌｔｉｐｏｒｅＨＺ−Ｈ」（４．６ｍｍＩ．Ｄ．×１５ｃｍのセミミクロカラム）
・カラム本数：３本
・溶離液：テトラヒドロフラン
・流速：０．３５ｍＬ／分
・サンプル注入量：１０μＬ
・測定温度：４０℃
・検出器：ＩＲ検出器
【００９６】
［インク（Ａ−２）、（Ａ−３）及び（Ｂ−１）〜（Ｂ−５）の調製］
樹脂粒子エマルションの調製工程において、樹脂粒子Ｐ４の代わりに表４に示す種類の樹脂粒子（Ｐ１〜Ｐ３及びＰ５〜Ｐ８の何れか）を用いたこと以外は、インク（Ａ−１）の調製と同様の方法でインク（Ａ−２）、（Ａ−３）及び（Ｂ−１）〜（Ｂ−５）を、それぞれ調製した。
【００９７】
＜評価方法＞
得られたインク（Ａ−１）〜（Ａ−３）及び（Ｂ−１）〜（Ｂ−５）の各々に対して、印字濃度及びノズルの乾燥性（ノズル乾き）を評価した。以下、印字濃度及びノズル乾きの評価方法について説明する。
【００９８】
＜印字濃度の評価方法＞
評価機として、上述したインクジェット記録システム１００の構成を備えたインクジェット記録装置（京セラドキュメントソリューションズ株式会社製の試作評価機）を使用した。評価機の記録ヘッドにインク（評価対象のインク）を充填した。続いて、温度２５℃かつ湿度６０％ＲＨの常温常湿環境下で、Ａ４の普通紙（富士ゼロックス株式会社製「Ｃ2」、ＰＰＣ用紙）に大きさ１０ｃｍ×１０ｃｍのソリッド画像を形成した。この際、記録ヘッドから吐出されるインクの量はインク一滴あたり１１ｐＬになるように制御し、各インクについて同一条件で画像を形成した。
【００９９】
ソリッド画像が形成された普通紙を、温度２５℃かつ湿度６０％ＲＨの常温常湿環境下で、１時間静置した後、形成されたソリッド画像の画像濃度を反射濃度計（Ｘ−Ｒｉｔｅ社製「ＲＤ−１９」）により測定した。測定は、ソリッド画像中において無作為に選択した１０箇所について、それぞれ画像濃度を測定し、得られた測定値の算術平均値を評価対象のインクの評価値（印字濃度）とした。得られた印字濃度が１．２０以上の場合を良好と評価し、得られた印字濃度が１．２０未満の場合を不良と評価した。
【０１００】
＜ノズル乾きの評価方法＞
上記＜印字濃度の評価方法＞により印字濃度を測定した後、温度２５℃かつ湿度１０％ＲＨの環境下、評価機のノズルを評価機のノズルクリーニング機能によりクリーニングした。引き続き温度２５℃かつ湿度１０％ＲＨの環境下で評価機を１時間放置した後、評価機のノズルの乾燥性（ノズル乾き）を下記の基準に従い評価した。
Ａ（良好）：ノズル乾きが抑制されており、印字可能であった。
Ｂ（不良）：ノズル乾きが抑制されておらず、印字不可能であった。
【０１０１】
インク（Ａ−１）〜（Ａ−３）及び（Ｂ−１）〜（Ｂ−５）の各々について、印字濃度及びノズル乾きの評価結果を、表４に示す。
【０１０２】
【表４】
2020007467.tif 000006
【０１０３】
表２及び表４に示すように、インク（Ａ−１）〜（Ａ−３）では、ＭＭＡ単位の含有割合が３０質量％以上７０質量％以下の樹脂（第１樹脂に相当する樹脂）から構成される樹脂粒子Ｐ４〜Ｐ６の何れかを用いた。また、インク（Ａ−１）〜（Ａ−３）では、保湿剤として、３−メチル−１，５−ペンタンジオール（α，ω−アルカンジオール）を用いた。インク（Ａ−１）〜（Ａ−３）では、印字濃度が良好であり、かつノズル乾きがＡ（良好）であった。
【０１０４】
表２及び表４に示すように、インク（Ｂ−１）〜（Ｂ−３）では、メタクリル酸メチル（ＭＭＡ）に由来する繰り返し単位の含有割合が０質量％以上２５質量％以下の樹脂粒子Ｐ１〜Ｐ３の何れかを用いた。インク（Ｂ−１）〜（Ｂ−３）では、ノズル乾きはＡ（良好）であったが、印字濃度は不良であった。
【０１０５】
表２及び表４に示すように、インク（Ｂ−４）及び（Ｂ−５）では、メタクリル酸メチル（ＭＭＡ）に由来する繰り返し単位の含有割合が、７５質量％以上８０質量％以下の樹脂粒子Ｐ７及びＰ８の何れかを用いた。インク（Ｂ−４）及び（Ｂ−５）では、印字濃度は良好であったが、ノズル乾きはＢ（不良）であった。
【０１０６】
＜保湿剤としてのα，ω−アルカンジオールに関する評価結果＞
インクの調製に用いられる保湿剤としてのα，ω−アルカンジオールの種類を変更して、印字濃度及びノズル乾きに与える影響を検討した。α，ω−アルカンジオールとしては、表５に示す、１，３−プロパンジオール、２−メチル−１，３−プロパンジオール、１，５−ペンタンジオール及び３−メチル−１，５−ペンタンジオールの何れかを用いた。また、α、ω−アルカンジオール以外のアルカンジオールを用いた例についても評価した。α、ω−アルカンジオール以外のアルカンジオールとしては、表６に示す、１，２−ペンタンジオール、１，３−ブタンジオール、１，２−ブタンジオール及び１，２−プロパンジオール（プロピレングリコール）の何れかを用いた。なお、表５及び表６に示すアルカンジオールは、何れも水に対する溶解度が比較的高いアルカンジオールである。
【０１０７】
【表５】
2020007467.tif 000007
【０１０８】
【表６】
2020007467.tif 000008
【０１０９】
表５及び表６に記載のアルカンジオールの何れかを用いて、表７に示す組成を有するインクを上述したインク（Ａ−１）と同様の方法で調製した。表７に示すアルカンジオールＤは、表５及び表６に記載のアルカンジオールの何れかである。調製したインク（Ａ−４）〜（Ａ−７）及び（Ｂ−６）〜（Ｂ−９）について、印字濃度及びノズル乾きを評価した。印字濃度及びノズル乾きの評価方法は、何れも上述したインク（Ａ−１）〜（Ａ−３）及び（Ｂ−１）〜（Ｂ−５）と同じ評価方法であった。印字濃度及びノズル乾きの評価結果を表８に示す。
【０１１０】
【表７】
2020007467.tif 000009
【０１１１】
【表８】
2020007467.tif 000010
【０１１２】
表８に示すように、α，ω−アルカンジオールを用いたインク（Ａ−４）〜（Ａ−７）では、印字濃度が１．２５以上と良好な値を示し、かつノズル乾きもＡ（良好）であった。一方、α，ω−アルカンジオール以外のアルカンジオールを用いたインク（Ｂ−６）〜（Ｂ−９）では、印字濃度は良好であったが、ノズル乾きはＢ（不良）であった。
【０１１３】
以上の結果から、本発明によれば、インクを用いて画像が形成される記録媒体における印字濃度を高めつつ、優れた吐出安定性を維持できることが示された。
【産業上の利用可能性】
【０１１４】
本発明に係るインクは、例えばカラープリンターにおいて画像を形成するために用いることができる。
【符号の説明】
【０１１５】
１  搬送部
１１、１１Ｃ、１１Ｍ、１１Ｙ、１１Ｋ  記録ヘッド（インクジェット記録ヘッド）
１２  ノズル
１００  インクジェット記録システム
Ｎ１、Ｎ２  ノズル列
【図１】
2020007467.tif 000011
【図２】
2020007467.tif 000012
【図３】
2020007467.tif 000013
【図４】
2020007467.tif 000014